(57)【要約】【課題】弾性ローラを、弾性層表面の裂け、割れを発生させることなくパイプ金型から脱型する脱型方法および脱型装置を提供する。【解決手段】パイプ金型の中心軸上に配置された芯材と、該パイプ金型の中空部に弾性層材料を注入し硬化させ形成した弾性層とで構成される弾性ローラを該パイプ金型から脱型する脱型方法において、芯材の中心軸もしくはパイプ金型の中心軸のどちらか一方を、同軸をずらす方向に変位させ、次いで変位させた状態のまま該パイプ金型中心軸まわりに該パイプ金型もしくは該芯材を該パイプ金型と該芯材の位相を保った状態で回転させ、弾性層をパイプ金型壁面から剥離し、その後、弾性ローラを脱型する。この方法を行うに好適な装置。【選択図】図２
2010005839.tif 000002
【特許請求の範囲】
【請求項１】
パイプ金型の中心軸上に配置された芯材と、該パイプ金型の中空部に弾性層材料を注入し硬化させ形成した弾性層と、で構成される弾性ローラを該パイプ金型から脱型する脱型方法において、
芯材の中心軸もしくはパイプ金型の中心軸のどちらか一方を、同軸をずらす方向に変位させ、次いで変位させた状態のまま該パイプ金型中心軸まわりに該パイプ金型もしくは該芯材を該パイプ金型と該芯材の位相を保った状態で回転させ、該弾性層を該パイプ金型壁面から剥離し、その後、該弾性ローラを脱型する事を特徴とする弾性ローラの脱型方法。
【請求項２】
パイプ金型の中心軸上に配置された芯材と、該パイプ金型の中空部に弾性層材料を注入し硬化させ形成した弾性層と、で構成される弾性ローラを該パイプ金型から脱型する脱型方法において、
芯材の中心軸もしくはパイプ金型の中心軸のどちらか一方を、同軸をずらす方向に変位させ、次いで変位させた状態のまま該パイプ金型中心軸まわりに該パイプ金型もしくは該芯材を該パイプ金型と該芯材の位相をずらしながら回転させ、該弾性層を該パイプ金型壁面から剥離し、その後、該弾性ローラを脱型する事を特徴とする弾性ローラの脱型方法。
【請求項３】
パイプ金型の中心軸上に配置された芯材と、パイプ金型の中空部に弾性層材料を注入し硬化させ形成した弾性層と、で構成される弾性ローラをパイプ金型から脱型する脱型装置において、
芯材の両端部を把持する手段と、
該芯材を該把持する手段により把持した状態で芯材の中心軸もしくは該パイプ金型の中心軸のどちらか一方を、同軸をずらす方向に変位させる手段と、
該変位させる手段により変位された状態で該パイプ金型をパイプ金型中心軸まわりに回転させる手段と、
該回転を停止し、該変位を戻した後に該弾性ローラを該パイプ金型から押出す手段と、を有することを特徴とする弾性ローラ脱型装置。
【請求項４】
パイプ金型の中心軸上に配置された芯材と、パイプ金型の中空部に弾性層材料を注入し硬化させ形成した弾性層と、で構成される弾性ローラをパイプ金型から脱型する脱型装置において、
芯材の両端部を把持する手段と、
該芯材を該把持する手段により把持した状態で芯材の中心軸もしくは該パイプ金型の中心軸のどちらか一方を、同軸をずらす方向に変位させる手段と、
該変位させる手段により変位された状態で該把持した芯材を該パイプ金型中心軸まわりに回転させる手段と、
該回転を停止し該変位を戻した後に該弾性ローラを該パイプ金型から押出す手段と、を有することを特徴とする弾性ローラ脱型装置。
【発明の詳細な説明】
【技術分野】
【０００１】
本発明は、芯材と該芯材の周囲に設けられた円筒状の弾性層からなる弾性ローラの脱型方法及び弾性ローラ脱型装置に関する。詳しくは、本発明は、複写装置、画像記録装置、プリンター、ファクシミリ等の画像形成装置に搭載される画像形成装置用弾性ローラの脱型方法及び画像形成装置用弾性ローラ脱型装置に関する。
【背景技術】
【０００２】
近年、画像形成装置の小型化、高画質化及び低価格化の要求に伴い、画像形成装置に組み込まれているトナー供給ローラ、帯電ローラ、転写ローラ等の機能性ローラにおいては、高精度化及び低価格化が要求されている。それに応じ、これらの機能性ローラの品質を向上又は維持しながら製造コストを下げる努力がなされている。
【０００３】
こうした中、ローラの脱型方法として、従来の方法では芯材の一端を他端側へ押す事でパイプ金型からローラを抜出し脱型していた。しかしながら、この方法では弾性層とパイプ金型壁面の離型性が悪い、言い換えると弾性層とパイプ金型壁面が接着していると、芯材の一端を他端側へ押した時に過大な負荷が弾性層にかかるため、弾性層表面の裂け、割れが発生することがあった。
【０００４】
これらの問題を解決するために、芯材の一端を他端側へ押す時に押し側端部よりエア等の圧縮気体を入れながら芯材を押す方法が提案されている（特許文献１参照）。
【０００５】
また、より確実に脱型するために芯材をパイプ金型の半径方向に変位させて、弾性層とパイプ金型壁面との間に隙間を形成した後、芯材の一端を押し脱型する方法が提案されている（特許文献２参照）。
【特許文献１】特開２００７−１３０８４３号公報
【特許文献２】特開２００７−２７６２５２号公報
【発明の開示】
【発明が解決しようとする課題】
【０００６】
しかしながら、特許文献１の方法では、弾性層とパイプ金型壁面の離型性によっては、圧縮気体を入れても弾性層表面がパイプ金型壁面から剥離しない場合があり、結果、弾性層表面の裂け、割れを解消するに至らず改善が求められていた。
【０００７】
また、特許文献２の方法では、芯材をパイプ金型の半径方向に変位させても、弾性層とパイプ金型壁面との間に形成される隙間はローラ表面の一部分であり、ローラ全周にわたり隙間を形成するものではなく、したがってローラ脱型時に、隙間を形成出来なかった部分に裂け、割れが発生してしまう事があった。
【０００８】
従って本発明は、パイプ金型の中心軸上に配置された芯材と、パイプ金型の中空部に弾性層材料を注入し硬化させ形成した弾性層と、で構成される弾性ローラを、弾性層表面の裂け、割れを発生させることなくパイプ金型から脱型する脱型方法および脱型装置を提供する事を目的とする。
【課題を解決するための手段】
【０００９】
本発明の目的は、パイプ金型の中心軸上に配置された芯材と、該パイプ金型の中空部に弾性層材料を注入し硬化させ形成した弾性層と、で構成される弾性ローラを該パイプ金型から脱型する脱型方法において、
芯材の中心軸もしくはパイプ金型の中心軸のどちらか一方を、同軸をずらす方向に変位させ、次いで変位させた状態のまま該パイプ金型中心軸まわりに該パイプ金型もしくは該芯材を該パイプ金型と該芯材の位相を保った状態で回転させ、該弾性層を該パイプ金型壁面から剥離し、その後、該弾性ローラを脱型する事を特徴とする弾性ローラの脱型方法により解決される。
【００１０】
また、本発明の目的は、パイプ金型の中心軸上に配置された芯材と、該パイプ金型の中空部に弾性層材料を注入し硬化させ形成した弾性層と、で構成される弾性ローラを該パイプ金型から脱型する脱型方法において、
芯材の中心軸もしくはパイプ金型の中心軸のどちらか一方を、同軸をずらす方向に変位させ、次いで変位させた状態のまま該パイプ金型中心軸まわりに該パイプ金型もしくは該芯材を該パイプ金型と該芯材の位相をずらしながら回転させ、該弾性層を該パイプ金型壁面から剥離し、その後、該弾性ローラを脱型する事を特徴とする弾性ローラの脱型方法により解決される。
【００１１】
また、本発明の目的は、パイプ金型の中心軸上に配置された芯材と、パイプ金型の中空部に弾性層材料を注入し硬化させ形成した弾性層と、で構成される弾性ローラをパイプ金型から脱型する脱型装置において、
芯材の両端部を把持する手段と、
該芯材を該把持する手段により把持した状態で芯材の中心軸もしくは該パイプ金型の中心軸のどちらか一方を、同軸をずらす方向に変位させる手段と、
該変位させる手段により変位された状態で該パイプ金型をパイプ金型中心軸まわりに回転させる手段と、
該回転を停止し、該変位を戻した後に該弾性ローラを該パイプ金型から押出す手段と、を有することを特徴とする弾性ローラ脱型装置により解決される。
【００１２】
また、本発明の目的は、パイプ金型の中心軸上に配置された芯材と、パイプ金型の中空部に弾性層材料を注入し硬化させ形成した弾性層と、で構成される弾性ローラをパイプ金型から脱型する脱型装置において、
芯材の両端部を把持する手段と、
該芯材を該把持する手段により把持した状態で芯材の中心軸もしくは該パイプ金型の中心軸のどちらか一方を、同軸をずらす方向に変位させる手段と、
該変位させる手段により変位された状態で該把持した芯材を該パイプ金型中心軸まわりに回転させる手段と、
該回転を停止し該変位を戻した後に該弾性ローラを該パイプ金型から押出す手段と、を有することを特徴とする弾性ローラ脱型装置により解決される。
【発明の効果】
【００１３】
本発明により、パイプ金型の中心軸上に配置された芯材と、パイプ金型の中空部に弾性層材料を注入し硬化させ形成した弾性層と、で構成される弾性ローラを、弾性層表面の裂け、割れを発生させることなくパイプ金型から脱型する脱型方法および脱型装置が提供される。
【発明を実施するための最良の形態】
【００１４】
以下に本発明を更に詳しく説明する。はじめに本発明の弾性ローラの脱型方法について図に基づいて説明するが、本発明はこれによって限定されるものではない。
【００１５】
本発明の弾性ローラの脱型方法は、図２に示すパイプ金型１０の中心軸上に配置された芯材１と、パイプ金型１０の中空部に弾性層材料を注入し硬化させ形成した弾性層２と、で構成される弾性ローラを脱型する方法である。
【００１６】
弾性ローラとしては複写装置、画像記録装置、プリンター、ファクシミリ等の画像形成装置に搭載される画像形成装置用の弾性ローラに好適に用いることができる。
【００１７】
本発明で用いる弾性ローラの芯材は、鉄、銅、ステンレス、アルミニウム及びニッケル等の金属材料の丸棒を用いることができる。更に、これらの金属表面に防錆や耐傷性付与を目的としてメッキ処理を施しても構わない。
【００１８】
弾性層材料としては、天然ゴム、イソプレンゴム、ブタジエンゴム、スチレン−ブタジエンゴム、クロロプレンゴム、ニトリルゴム、ブチルゴム、エチレン−プロピレンゴム、クロルスルホン化ポリエチレンゴム、アクリルゴム、エピクロルヒドリンゴム、フッ素ゴム等のゴム材料を使用することができる。
【００１９】
また、ポリウレタンフォーム，シリコーンゴムフォーム，ウレタンゴムフォームなどを用いることもできる。これらの弾性層材料のうちポリウレタンフォームが好ましい。
【００２０】
この場合、ポリウレタンフォームを構成するポリイソシアネートとしては、芳香族イソシアネート又はその誘導体、脂肪族イソシアネート又はその誘導体、脂環族イソシアネート又はその誘導体が用いられる。これらの中で芳香族イソシアネート又はその誘導体が好ましく、特にトリレンジイソシアネート又はその誘導体、ジフェニルメタンジイソシアネート又その誘導体が好適に用いられる。
【００２１】
ポリウレタン原料を構成するポリオール成分としては、エチレンオキサイドとプロピレンオキサイドとを付加重合したポリエーテルポリオール，ポリテトラメチレンエーテルグリコール，酸成分とグリコール成分を縮合したポリエステルポリオール，カプロラクトンを開環重合したポリエステルポリオール，ポリカーボネートジオール等を用いることができる。
【００２２】
この場合、発泡剤としては、ゴム用有機系化学発泡剤としてオキシビスベンゼンスルホニルヒドラジド（ＯＢＳＨ）、アゾジカルボンアミド（ＡＤＣＡ）等を用いることができる。また、ポリウレタンフォーム用発泡剤として、水；トリクロロモノフルオロメタン、ジクロロジフルオロメタン、メチレンクロライド等のハロゲン化炭素類；ペンタン、ブタン、プロパン等の炭化水素類、フラン、ジメチルエーテル、ジエチルエーテル等のエーテル類、アセトン、メチルエチルケトン等のケトン類、メチルホルマート、ジメチルオキサラート、エチルアセタート等のカルボン酸アルキルエステル等、二酸化炭素等が単独又は混合して使用されるが、環境保護の観点より水を単独で使用することが好ましい。
【００２３】
まず、図３に示すように、芯材１の中心軸もしくはパイプ金型１０の中心軸を、同軸をずらす方向に変位させる。変位させる事で弾性層２に力が加わり、弾性層の一部がパイプ金型壁面から剥離する。ここで、芯材もしくはパイプ金型の中心軸を、平行を維持した状態で変位させると、弾性層の長手方向の剥離をより効率よく行う事ができるため好適である。次いで変位させた状態を維持したまま、図４、図５に示すように、パイプ金型１０の中心軸まわりにパイプ金型１０もしくは芯材１を回転させる。回転させる事で、弾性層２とパイプ金型壁面の剥離箇所がローラ弾性層全域に広がっていく。
【００２４】
この時、第一の弾性ローラ脱型方法の場合、図４に示すように該芯材１と該パイプ金型１０の位相を保った状態で回転させる。図４中の黒丸は芯材１とパイプ金型１０の中心軸まわりの位相（相対角度）を説明するために表記したものである。例えば、パイプ金型１０をパイプ金型中心軸まわりに９０°回転させた時、芯材１も芯材中心軸まわりに９０°回転させる。つまりパイプ金型１０と芯材１の黒丸位置（方向）を合わせることで、パイプ金型１０と芯材１の位相（相対角度）を保つ。位相を保つ事で、脱型対象である弾性ローラの弾性層に過剰な負荷をかけることがない。この場合、該芯材もしくは該パイプ金型中心軸のどちらか一方を同軸をずらす方向に変位させたことで発生する力が弾性層とパイプ金型壁面を剥離させる。従来の脱型方法である芯材をパイプ金型半径方向に変位させる直線動作のみでは、弾性層周面全域を剥離することが困難であったが、本発明の脱型方法の工程である回転させる工程により、弾性層周面全域を剥離することができる。
【００２５】
第二の弾性ローラ脱型方法の場合、図５に示すように該芯材と該パイプ金型の位相をずらしながら回転させる。例えば、パイプ金型１０をパイプ金型中心軸まわりに９０°回転させた時、芯材１は芯材中心軸まわりに４５°回転させる。つまりパイプ金型１０と芯材１の黒丸位置（方向）をずらすことで、パイプ金型１０と芯材１の位相（相対角度）をずらす。ここで、説明のために該パイプ金型１０の回転角度９０°に対し、該芯材１の回転角度を４５°としたが、本発明はこれに限定されるものではなく、ローラ弾性層の強度により最適な回転角度を選択する必要がある。位相をずらす事で、該芯材もしくは該パイプ金型中心軸のどちらか一方を同軸をずらす方向に変位させたことで発生する力とは別に、位相がずれる事によりローラ弾性層周方向に力が働き、より効果的に弾性層周面全域を剥離することができる。ただし、前述したように、弾性層に力が集中するため過度の位相ずらしは弾性層の破壊を招く可能性がある。使用する弾性層の強度を考慮して設定する必要がある。
【００２６】
その後、変位を戻し、図６のように芯材１の一端を芯材中心軸方向へ押す事で弾性ローラをパイプ金型１０から押出し脱型する。図６ではシャフト１３を利用して芯材１をパイプ金型１０から押出しているが、本発明はこれに限定されるものではなく、例えば圧縮エアをパイプ金型端部よりパイプ金型内部に供給することで弾性層を加圧し、弾性ローラを押出してもよい。芯材端部弾性層２とパイプ金型壁面を一度完全に剥離させる事で、弾性ローラを押出す時に弾性層にかかる負荷を大幅に軽減する事ができる。
【００２７】
芯材１の中心軸とパイプ金型１０の中心軸の変位量xは、大きい方が弾性層５とパイプ金型壁面の剥離範囲が大きくなるため好ましいが、変位量xが大きすぎると、剥離箇所と反対側の弾性層に過大な圧縮力が加わり弾性層自身を破壊してしまう事があるため、弾性層物性により適度に選定する必要がある。
【００２８】
パイプ金型１０の中心軸まわりにパイプ金型１０もしくは芯材１を回転させる回転量（角度）は、少なくとも３６０°以上行う。通常、３６０°回転させる事で弾性層全域（全周面）がパイプ金型壁面から剥離するが、弾性層２とパイプ金型壁面の離型性が極端に悪い場合は一部剥離しない部分が発生する場合がある。これを解消し弾性層とパイプ金型壁面が全域にわたり剥離するため、回転量は多いほうが好ましい。ただし、回転量が多すぎると生産タクトが遅くなるため適度に選定する必要がある。
【００２９】
パイプ金型１０の中心軸まわりにパイプ金型１０もしくは芯材１を回転させる回転速度については、特に制限はないが、回転速度が速い場合は弾性層２にかかる負荷が過大になり弾性層を破壊してしまう可能性がある。また、弾性層は力をかけると伸びる性質があるため変位させてもすぐには剥離せず完全に剥離するには時間を要する場合がほとんどである。このため回転速度を遅くした方が、弾性層とパイプ金型壁面を剥離するのに効果がある。しかし回転速度を遅くすると生産タクトが遅くなるため、使用する弾性層処方や、芯材の中心軸とパイプ金型の中心軸の変位量により最適な回転速度を選出する必要がある。
【００３０】
次に本発明の脱型装置について説明する。
【００３１】
本発明の第一の弾性ローラ脱型装置は、芯材の両端部を把持する手段、該芯材を該把持する手段により把持した状態で芯材の中心軸もしくはパイプ金型の中心軸のどちらか一方を、同軸をずらす方向に変位させる手段、該変位させる手段により変位させた状態でパイプ金型をパイプ金型中心軸まわりに回転させる手段、弾性ローラをパイプ金型から押出す手段、で構成される。
【００３２】
芯材の両端部を把持する手段としては、特に制限はなく一般的な芯材把持方法が利用できる。例えば図７に示すように、端部に芯材が入る孔が開けられたシャフト１１、１３により、該芯材両端部を挟み込んで把持したり、芯材１の外周を加えて把持するチャック等が利用できる。ここで該把持手段は該芯材１を該芯材中心軸まわりに回転可能に把持する構造とする。第一の弾性ローラ脱型方法の場合は、パイプ金型１０の位相に合わせて該把持手段を該芯材１とともに回転させる。第二の弾性ローラ脱型方法の場合は、パイプ金型１０の位相に対して該把持手段を該芯材１の位相をずらしながら回転させる。回転させる機構に特に制限はなく、一般の駆動機器を用いてもよいし、該把持手段の回転方向に負荷をかけて該芯材１を把持した該把持手段に回転制限をかけてもよい。
【００３３】
芯材の中心軸とパイプ金型の中心軸を変位させる手段としては、シリンダやモータ等の一般的な駆動機器が利用できる。パイプ金型もしくは芯材のどちらか一方を固定し、もう一方を該駆動機器を利用して動かし、パイプ金型もしくは芯材の中心軸を変位させる。
【００３４】
パイプ金型をパイプ金型中心軸まわりに回転させる手段としては、モータを利用して回転させる。構成としては特に制限はなく一般的な構成を利用できる。例えば図７に示すように、パイプ金型１０の外周面を２つの回転可能なロール２２で支持し、該ロール２２をモータ駆動により回転させてパイプ金型１０を従動回転させる構成が利用できる。他に磁力やベルト等を利用してパイプ金型を回転させてもよい。
【００３５】
弾性ローラをパイプ金型から押出す手段としては、図６に示すように、芯材１の一端をパイプ金型の中心軸方向に移動可能なシャフト１３で芯材１の他端方向へ押して、パイプ金型から弾性ローラを押出す手段が利用できる。弾性ローラをパイプ金型から押出す手段は、回転させる手段によるパイプ金型の回転を停止し、変位を戻した後に、弾性ローラをパイプ金型から押出すことができる。
他の手段としては、パイプ金型一端より圧縮エアをパイプ金型内部に供給することで弾性層を加圧し弾性ローラを押出すこともできる。
【００３６】
本発明の第二の弾性ローラ脱型装置は、芯材の両端部を把持する手段、該芯材を該把持する手段により把持した状態で芯材の中心軸もしくはパイプ金型の中心軸のどちらか一方を、同軸をずらす方向に変位させる手段、該変位させる手段により変位させた状態で該把持した芯材をパイプ金型中心軸まわりに回転させる手段、弾性ローラをパイプ金型から押出す手段、で構成される。
【００３７】
変位させ把持した芯材をパイプ金型中心軸まわりに回転させる手段としては、図８に示すようにシャフト１１、１３等の芯材１を把持している把持体を、芯材１を把持させた状態でパイプ金型中心軸まわりに回転させる手段が利用できる。該把持体は芯材１の両端に配置されているため、この２つの把持体を、各々回転させる、もしくは同期させて回転させる。回転駆動にはモータ等の一般駆動機器が利用できる。
【００３８】
他の手段については、前述した第一の弾性ローラ脱型装置の手段と同様である。
【実施例】
【００３９】
以下、本発明の実施例ついて説明するが、本発明はこれら実施例によって限定されるものではない。
【００４０】
実施にあたり、図１に示す形状をした発泡ローラを成型した。該発泡ローラの発泡体外径はφ１２であり、発泡体部長さは２２０ｍｍである。
成型した発泡ローラの材料と成型条件、成型の手順を以下に示す。
【００４１】
まず、成型に使用した材料について説明する。混合ポリオールとして、ＦＡ−９０８を１００重量部、ジエタノールアミンを０．５重量部、Ｌ５３６６を１重量部、ＴｏｙｏＣａｔ−ＥＴを０．１重量部、ＴＥＤＡ−Ｌ３３を０．５重量部、水（発泡剤）を２重量部用意し、それらを混合した。前記ＦＡ−９０８とは、三洋化成株式会社製ポリエーテルポリオールである。前記Ｌ５３６６とは、日本ユニカー株式会社製シリコーン系整泡剤である。前記ＴｏｙｏＣａｔ−ＥＴとは、東ソー株式会社製第３級アミン触媒である。前記ＴＥＤＡ−Ｌ３３とは、東ソー株式会社製第３級アミン触媒である。その後、Ｔ８０（三井武田ケミカル株式会社製イソシアネート、ＮＣＯ％＝４８）２９．５重量部、Ｍ２００（三井武田ケミカル株式会社製イソシアネート、ＮＣＯ％＝３１）７．４部とをＮＣＯインデックス１００となるように混合攪拌したものを発泡弾性層材料とした。
【００４２】
次に製作した脱型装置について説明する。概略図を図９に示す。
【００４３】
芯材の両端部を把持する手段は、芯材１の両端を把持するシャフト１１、１３と、シャフト１１、１３を回転可能に支持するホルダ１２、１４と、これらを一軸移動させる移動手段１５、１６で構成した。
【００４４】
シャフト１３の一端には芯材１を把持するために逆センターの穴加工を施した。シャフト１３の長さは、パイプ金型１０から成型した弾性ローラを押出すため、パイプ金型の全長より長く設計した。移動手段１５、１６には市販のエアシリンダを使用した。
【００４５】
芯材の中心軸とパイプ金型の中心軸を変位させる手段は、パイプ金型１０の外周面を受けて支持する２つのロール２２と、パイプ金型１０を固定する金型押え１８と、該ロール２２に接続配置されロール２２ごとパイプ金型１０を動かすエアシリンダ１７で構成した。
【００４６】
パイプ金型をパイプ金型中心軸まわりに回転させる手段は、パイプ金型１０の外周面を受けて支持する２つのロール２２を回転させることで、パイプ金型１０を従動回転させた。ロール２２を回転させるためにモータ１９を配置し、プーリー２０、ベルト２１を介してロール２２を回転させた。２つのロール２２は同方向に回転するように設定した。
【００４７】
弾性ローラをパイプ金型から押出す手段は、シャフト１１、１３で芯材１を挟み込んだ状態でエアシリンダ１５、１６を動かし（図９では下側に移動）、パイプ金型１０から弾性ローラを押出す構成とした。
【００４８】
次に成型手順について説明する。パイプ金型、上駒、下駒で構成される成型金型にシリコンオイル離型剤を塗布し、φ５×２６０ｍｍ（Ｌ）の芯金と上駒、下駒をパイプ金型に組付け型組みし、６５℃に予熱した。その後、型組みした成型金型内に、混合攪拌した該発泡材料を入れ、成型金型キャビティを充填した。その後、１０分間、６５℃に温度制御された熱盤において硬化させ、上駒、下駒を外し、パイプ金型と成型した弾性層と芯材で構成される図２に示す状態とした。この状態のものを製作した本発明の脱型装置にセットし、パイプ金型中心軸と芯材中心軸の変位量ｘ２．５ｍｍ、パイプ金型の回転速度９０rpm、回転量１０８０°（３周）、パイプ金型と芯金の位相を同位相とし、弾性ローラをパイプ金型から押出す速度１５０mm/s、の条件において、本発明の脱型方法・脱型装置を用いてパイプ金型から弾性ローラを押し出して脱型した。脱型して得られた弾性ローラを実施例１とした。
【００４９】
次にパイプ金型と芯金の位相をパイプ金型に対して芯金を５．５％位相をずらしながら回転させた以外は、実施例１と同様に成型し得られた弾性ローラを実施例２とした。例えると、パイプ金型９０°回転させた時の芯金回転角度は８５°である。
【００５０】
脱型前までの工程を実施例１と同様に行い、脱型工程において本発明の脱型装置を用いずに手作業にて芯材をパイプ金型の半径方向に数回変位させローラ弾性層とパイプ金型壁面の一部を剥離させ、その後、芯材の一端を押してパイプ金型から弾性ローラを押出し脱型し得られた弾性ローラを比較例１とした。
【００５１】
脱型前までの工程を実施例と同様に行い、その後ローラ弾性層とパイプ金型壁面を剥離することなく芯材の一端を押してパイプ金型から弾性ローラを押出し脱型し得られた弾性ローラを比較例２とした。
【００５２】
各条件で成型した弾性ローラを目視による外観検査にて比較した。
【００５３】
実施例１で成型した弾性ローラは、脱型した弾性ローラの弾性層に裂け・割れは発生せず、良好な弾性ローラが得られた。
【００５４】
実施例２で成型した弾性ローラについても、脱型した弾性ローラの弾性層に裂け・割れは発生せず、良好な弾性ローラが得られた。
【００５５】
比較例１で成型した弾性ローラは、脱型した弾性ローラの弾性層に裂け・割れが発生するものが３％程度あった。
【００５６】
比較例２で成型した弾性ローラは、脱型した弾性ローラの弾性層に裂け・割れが高確率で発生した。
【産業上の利用可能性】
【００５７】
本発明は、例えば電子写真装置や静電記録装置に用いられる発泡ローラを製造する際に、有用である。
【図面の簡単な説明】
【００５８】
【図１】本実施で成型した弾性ローラの模式図である。
【図２】本発明の脱型方法を適用する前状態のパイプ金型および弾性ローラの断面図である。
【図３】本発明の脱型方法過程である変位時のパイプ金型と弾性層を示す断面図である。
【図４】本発明の脱型方法過程である位相保持回転時のパイプ金型と弾性層を示す断面図である。
【図５】本発明の脱型方法過程である位相ずらし回転時のパイプ金型と弾性層を示す断面図である。
【図６】本発明の脱型方法過程である弾性ローラ押出し時の状態を示す断面図である。
【図７】本発明の第一の弾性ローラ脱型装置を示す概略図である。
【図８】本発明の第二の弾性ローラ脱型装置を示す概略図である。
【図９】本実施で製作した脱型装置の概略図である。
【符号の説明】
【００５９】
１：  芯材
２：  弾性層
１０：  パイプ金型
１１：  シャフト１（芯材把持体１）
１２：  シャフトホルダ１
１３：  シャフト２（芯材把持体２）
１４：  シャフトホルダ２
１５：  エアシリンダ１
１６：  エアシリンダ２
１７：  変位用エアシリンダ
１８：  パイプ金型押え
１９：  モーター
２０：  プーリー
２１：  タイミングベルト
２２：  ロール
２３：  パイプ金型受け
x：  変位量
【図１】
2010005839.tif 000003
【図２】
2010005839.tif 000004
【図３】
2010005839.tif 000005
【図４】
2010005839.tif 000006
【図５】
2010005839.tif 000007
【図６】
2010005839.tif 000008
【図７】
2010005839.tif 000009
【図８】
2010005839.tif 000010
【図９】
2010005839.tif 000011